【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９        ９モル％；及び
ｉｉ）１，４−シクロヘキサンジメタノール残基１〜９９モル％
を含むグリコール成分
（ここでジカルボン酸成分の総モル％は１００モル％であり、グリコール成分の総モル％は１００モル％である）
を含む少なくとも１種のポリエステルを含む少なくとも１種のポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜０．８ｄＬ／ｇであり；且つ前記ポリエステルが８５〜２００℃のＴｇを有する容器。
【請求項２】
前記ポリエステルのインヘレント粘度が０．３５〜１．２ｄＬ／ｇ又は０．５〜１．２ｄＬ／ｇ又は０．３５〜１．０ｄＬ／ｇ又は０．４０〜０．９０ｄＬ／ｇ又は０．４２ｄＬ超〜０．８０ｄＬ／ｇ又は０．５０〜０．７０ｄＬ／ｇ又は０．５５〜０．７０ｄＬ／ｇ又は０．５０〜０．６８ｄＬ／ｇ又は０．５５〜０．６８ｄＬ／ｇ又は０．３５〜０．７５ｄＬ／ｇ又は０．５０〜０．７５ｄＬ／ｇ又は０．５５〜０．７５ｄＬ／ｇ又は０．６５〜０．７５ｄＬ／ｇである請求項１に記載の容器。
【請求項３】
前記ポリエステルのインヘレント粘度が０．４５〜０．７５ｄＬ／ｇである請求項１に記載の容器。
【請求項４】
前記ポリエステルのインヘレント粘度が０．５０〜０．６８ｄＬ／ｇである請求項１に記載の容器。
【請求項５】
前記ポリエステルのインヘレント粘度が０．５０〜０．７０ｄＬ／ｇである請求項１に記載の容器。
【請求項６】
前記ポリエステルが８０〜１２０℃又は９０〜１２０℃又は９５〜１１５℃又は１００〜１９０℃又は１１０〜１８０℃又は１１０〜１６０℃又は１１０〜１５０℃又は１１５〜１８０℃又は１２０〜１６０℃又は１２０〜１５０℃又は（１３０〜１４５℃又は）１３０〜１４５℃又は１２０〜１３５℃又は１００〜１８０℃又は１００〜１６０℃又は１００〜１５０℃又は１００〜１４０℃又は１００〜１３０℃又は１００〜１２０℃又は１１０〜１４０℃又は１１０〜１３０℃又は１１０〜１２０℃又は１１５〜１７０℃又は１１５〜１６０℃又は１１５〜１５０℃又は１１５〜１４０℃又は１１５〜１３０℃又は１１５〜１２０℃又は１３０〜１６０℃又は１３０〜１５０℃のＴｇを有する請求項１，３，４又は５のいずれか１項に記載の容器。
【請求項７】
前記ポリエステルが１１０〜１５０℃又は１１０〜１４０℃又は１００〜１５０℃又は１００〜１４０℃のＴｇを有する請求項３，４又は５のいずれか１項に記載の容器。
【請求項８】
前記ポリエステルのグリコール成分が１〜８０モル％の２，２，４，４−テトラメチル−１，３−シクロブタンジオール及び２０〜９９モル％の１，４−シクロヘキサンジメタノール又は５モル％〜５０モル％未満の２，２，４，４−テトラメチル−１，３−シクロブタンジオール及び５０モル％超〜９５モル％の１，４−シクロヘキサンジメタノール又は１０〜３０モル％の２，２，４，４−テトラメチル−１，３−シクロブタンジオール及び７０〜９０モル％の１，４−シクロヘキサンジメタノール又は１４〜２５モル％の２，２，４，４−テトラメチル−１，３−シクロブタンジオール及び７５〜８６モル％の１，４−シクロヘキサンジメタノール又は１５〜２５モル％の２，２，４，４−テトラメチル−１，３−シクロブタンジオール及び７５〜８５モル％の１，４−シクロヘキサンジメタノール又は１７〜２４モル％の２，２，４，４−テトラメチル−１，３−シクロブタンジオール及び７６〜８３モル％の１，４−シクロヘキサンジメタノール又は２５〜９０モル％の２，２，４，４−テトラメチル−１，３−シクロブタンジオール及び１〜７５モル％の１，４−シクロヘキサンジメタノール又は３５〜８０モル％の２，２，４，４−テトラメチル−１，３−シクロブタンジオール及び２０〜６５モル％の１，４−シクロヘキサンジメタノール又は４０〜８５モル％の２，２，４，４−テトラメチル−１，３−シクロブタンジオール及び１５〜６０モル％の１，４−シクロヘキサンジメタノール又は４０〜８０モル％の２，２，４，４−テトラメチル−１，３−シクロブタンジオール及び２０〜６０モル％の１，４−シクロヘキサンジメタノール又は４５〜８０モル％の２，２，４，４−テトラメチル−１，３−シクロブタンジオール及び２０〜５５モル％の１，４−シクロヘキサンジメタノール又は５０〜８０モル％の２，２，４，４−テトラメチル−１，３−シクロブタンジオール及び２０〜５０モル％の１，４−シクロヘキサンジメタノール又は４０〜６５モル％の２，２，４，４−テトラメチル−１，３−シクロブタンジオール及び３５〜６０モル％の１，４−シクロヘキサンジメタノール又は５０モル％超〜９９モル％の２，２，４，４−テトラメチル−１，３−シクロブタンジオール及び１モル％〜５０モル％未満の１，４−シクロヘキサンジメタノール又は５０モル％超〜８０モル％の２，２，４，４−テトラメチル−１，３−シクロブタンジオール及び２０モル％〜５０モル％未満の１，４−シクロヘキサンジメタノール又は５１モル％超〜８０モル％の２，２，４，４−テトラメチル−１，３−シクロブタンジオール及び２０モル％〜４９モル％未満の１，４−シクロヘキサンジメタノールを含む請求項１に記載の容器。
【請求項９】
前記ポリエステルのグリコール成分が３０〜６０モル％の２，２，４，４−テトラメチル−１，３−シクロブタンジオール及び４０〜７０モル％の１，４−シクロヘキサンジメタノール又は３０〜５０モル％の２，２，４，４−テトラメチル−１，３−シクロブタンジオール及び５０〜７０モル％の１，４−シクロヘキサンジメタノール又は３０〜４５モル％の２，２，４，４−テトラメチル−１，３−シクロブタンジオール及び５５〜７０モル％の１，４−シクロヘキサンジメタノール又は３０〜４０モル％の２，２，４，４−テトラメチル−１，３−シクロブタンジオール及び６０〜７０モル％の１，４−シクロヘキサンジメタノール又は３０〜３５モル％の２，２，４，４−テトラメチル−１，３−シクロブタンジオール及び５５〜７０モル％の１，４−シクロヘキサンジメタノール又は２０〜５０モル％の２，２，４，４−テトラメチル−１，３−シクロブタンジオール及び５０〜８０モル％の１，４−シクロヘキサンジメタノール又は２０〜４５モル％の２，２，４，４−テトラメチル−１，３−シクロブタンジオール及び５５〜８０モル％の１，４−シクロヘキサンジメタノール又は２０〜４０モル％の２，２，４，４−テトラメチル−１，３−シクロブタンジオール及び６０〜８０モル％の１，４−シクロヘキサンジメタノール又は２０〜３５モル％の２，２，４，４−テトラメチル−１，３−シクロブタンジオール及び６５〜８０モル％の１，４−シクロヘキサンジメタノールを含む請求項３，４又は５のいずれか１項に記載の容器。
【請求項１０】
前記ポリエステルのグリコール成分が４０〜８５モル％の２，２，４，４−テトラメチル−１，３−シクロブタンジオール及び１５〜６０モル％の１，４−シクロヘキサンジメタノール又は４０〜８０モル％の２，２，４，４−テトラメチル−１，３−シクロブタンジオール及び２０〜６０モル％の１，４−シクロヘキサンジメタノール又は４０〜６５モル％の２，２，４，４−テトラメチル−１，３−シクロブタンジオール及び３５〜６０モル％の１，４−シクロヘキサンジメタノール又は５〜５０モル％未満の２，２，４，４−テトラメチル−１，３−シクロブタンジオール及び５０超〜９５モル％の１，４−シクロヘキサンジメタノールを含む請求項３に記載の容器。
【請求項１１】
前記ポリエステルのグリコール成分が４０〜６５モル％の２，２，４，４−テトラメチル−１，３−シクロブタンジオール及び３５〜６０モル％の１，４−シクロヘキサンジメタノールを含む請求項３，４又は５のいずれか１項に記載の容器。
【請求項１２】
前記ポリエステルのグリコール成分が５〜５０モル％未満の２，２，４，４−テトラメチル−１，３−シクロブタンジオール及び５０超〜９５モル％の１，４−シクロヘキサンジメタノールを含む請求項３，４又は５のいずれか１項に記載の容器。
【請求項１３】
前記ポリエステルのグリコール成分が２０〜５０モル％の２，２，４，４−テトラメチル−１，３−シクロブタンジオール及び５０〜８０モル％の１，４−シクロヘキサンジメタノール又は５〜５０モル％未満の２，２，４，４−テトラメチル−１，３−シクロブタンジオール及び５０超〜９５モル％の１，４−シクロヘキサンジメタノールを含む請求項３，４又は５のいずれか１項に記載の容器。
【請求項１４】
前記ジカルボン酸成分が８０〜１００モル％又は９０〜１００モル％又は９５〜１００モル％又は９９〜１００モル％又は１００モル％のテレフタル酸残基を含む請求項１に記載の容器。
【請求項１５】
前記ポリエステルが１，３−プロパンジオール残基、１，４−ブタンジオール残基又はそれらの混合物を含む請求項１に記載の容器。
【請求項１６】
前記２，２，４，４−テトラメチル−１，３−シクロブタンジオールが、２０モル％又はそれ以上のシス−２，２，４，４−テトラメチル−１，３−シクロブタンジオールと８０モル％又はそれ以下のトランス−２，２，４，４−テトラメチル−１，３−シクロブタンジオール又は４０モル％又はそれ以上のシス−２，２，４，４−テトラメチル−１，３−シクロブタンジオールと６０モル％又はそれ以下のトランス−２，２，４，４−テトラメチル−１，３−シクロブタンジオール又は５０モル％より多いシス−２，２，４，４−テトラメチル−１，３−シクロブタンジオールと５０モル％未満のトランス−２，２，４，４−テトラメチル−１，３−シクロブタンジオール又は５０モル％又はそれ以上のシス−２，２，４，４−テトラメチル−１，３−シクロブタンジオールと５０モル％又はそれ以下のトランス−２，２，４，４−テトラメチル−１，３−シクロブタンジオール又は５０モル％より多いシス−２，２，４，４−テトラメチル−１，３−シクロブタンジオールと５０モル％未満のトランス−２，２，４，４−テトラメチル−１，３−シクロブタンジオール又は５５モル％より多いシス−２，２，４，４−テトラメチル−１，３−シクロブタンジオールと４５モル％未満のトランス−２，２，４，４−テトラメチル−１，３−シクロブタンジオールを含む混合物である請求項１に記載の容器。
【請求項１７】
前記ポリエステル組成物がナイロン；請求項１に記載したもの以外のポリエステル；ポリアミド；ポリスチレン；ポリスチレンコポリマー；スチレン・アクリロニトリルコポリマー；アクリロニトリル・ブタジエン・スチレンコポリマー；ポリ（メチルメタクリレート）；アクリルコポリマー；ポリ（エーテル−イミド；ポリフェニレンオキシド、例えばポリ（２，６−ジメチルフェニレンオキシド）；又はポリ（フェニレンオキシド）／ポリスチレンブレンド；ポリフェニレンスルフィド；ポリフェニレンスルフィド／スルホン；ポリ（エステル−カーボネート）；ポリカーボネート；ポリスルホン；ポリスルホンエーテル；及び芳香族ジヒドロキシ化合物のポリ（エーテル−ケトン）；又はそれらの混合物の少なくとも１つから選ばれた少なくとも1種のポリマーを含む請求項１に記載の容器。
【請求項１８】
前記ポリエステル組成物が少なくとも１種のポリカーボネートを含む請求項１に記載の容器。
【請求項１９】
前記ポリエステルがポリエステル用の少なくとも１種の分岐剤の残基を含む請求項１に記載の容器。
【請求項２０】
前記ポリエステルが少なくとも１種の分岐剤の残基を、ポリエステルの総重量に基づき、０．０１〜１０重量％の量で含む請求項１に記載の容器。
【請求項２１】
前記ポリエステルの溶融粘度が、回転メルトレオメーターで２９０℃において１ラジアン／秒で測定した場合に、３０，０００ポアズ未満である請求項１に記載の容器。
【請求項２２】
前記ポリエステルが１７０℃において、５分より長い半結晶化時間又は１，０００分より長い半結晶化時間又は１０，０００分より長い半結晶化時間を有する請求項１に記載の容器。
【請求項２３】
前記ポリエステル組成物が２３℃において１．１０ｇ／ｍｌ〜１．２ｇ／ｍｌ未満の密度を有する請求項１に記載の容器。
【請求項２４】
前記ポリエステル組成物が少なくとも１種の熱安定剤を含む請求項１に記載の容器。
【請求項２５】
前記ポリエステル組成物がＣＩＥのＬ*ａ*ｂ*のカラー系で−１０〜１０未満のｂ*値及び５０〜９０のＬ*値を有する請求項１に記載の容器。
【請求項２６】
前記ポリエステルが、ＡＳＴＭ  Ｄ２５６に従って２３℃においてノッチ１０ｍｉｌで厚さ１／８インチのバーで測定した場合に、少なくとも１０ｆｔ−ｌｂｓ／ｉｎのノッチ付きアイゾッド衝撃強度を有する請求項１に記載の容器。
【請求項２７】
前記容器がボトルである請求項１に記載の容器。
【請求項２８】
前記容器が、２リットルのボトル、２０オンスのボトル、１６．９オンスのボトル；医療用ボトル；パーソナルケア用ボトル、炭酸清涼飲料用ボトル；熱間充填ボトル；ウォーターボトル；アルコール飲料用ボトル、例えばビール用ボトル及びワイン用ボトル；並びに少なくとも１つの取っ手を含むボトルの少なくとも１つから選ばれる請求項２７に記載の容器。
【請求項２９】
前記アルコール用ボトルがビール用ボトル及びワイン用ボトルの少なくとも１つから選ばれる請求項２８に記載の容器。
【請求項３０】
前記容器がボトル、ジャー、バイアル及びチューブの少なくとも１つから選ばれる請求項１に記載の容器。
【請求項３１】
前記容器が滅菌用容器；ビュッフェ・スチームパン；フードパン又はトレイ；冷凍フードトレイ；電子レンジ加熱可能なフードトレイ；熱間充填容器、フードトレイを密封するか又は覆うための非晶質の蓋又はシート；食品貯蔵容器；ボックス；タンブラー；ピッチャー；カップ；ボウル；飲料用容器；レトルト食品用容器；遠心分離ボウル；電気掃除機用キャニスター並びに収集及び処理キャニスターの少なくとも１つから選ばれる請求項１に記載の容器。
【請求項３２】
（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分；並びに
（ｃ）少なくとも１種の分岐剤の残基
（ここでジカルボン酸成分の総モル％は１００モル％であり、グリコール成分の総モル％は１００モル％である）
を含む少なくとも１種のポリエステルを含む少なくとも１種のポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが８５〜２００℃のＴｇを有する容器。
【手続補正２】
【補正対象書類名】明細書
【補正対象項目名】０３７４
【補正方法】変更
【補正の内容】
【０３７４】
本発明を、本明細書中に開示した実施態様に関して詳述したが、当然のことながら、本発明の精神及び範囲内で変動及び変更が可能である。
態様１．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分
（ここでジカルボン酸成分の総モル％は１００モル％であり、グリコール成分の総モル％は１００モル％である）
を含む少なくとも１種のポリエステルを含む少なくとも１種のポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．１０〜１．２ｄＬ／ｇであり；且つ前記ポリエステルが８５〜２００℃のＴｇを有する容器。
態様２．前記ポリエステルのインヘレント粘度が０．３５〜１．２ｄＬ／ｇである態様１に記載の容器。
態様３．前記ポリエステルのインヘレント粘度が０．５〜１．２ｄＬ／ｇである態様１に記載の容器。
態様４．前記ポリエステルのインヘレント粘度が０．３５〜１．０ｄＬ／ｇである態様１に記載の容器。
態様５．前記ポリエステルのインヘレント粘度が０．４０〜０．９０ｄＬ／ｇである態様１に記載の容器。
態様６．前記ポリエステルのインヘレント粘度が０．４２ｄＬ超〜０．８０ｄＬ／ｇである態様１に記載の容器。
態様７．前記ポリエステルのインヘレント粘度が０．４５〜０．７５ｄＬ／ｇである態様１に記載の容器。
態様８．前記ポリエステルのインヘレント粘度が０．５０〜０．７０ｄＬ／ｇである態様１に記載の容器。
態様９．前記ポリエステルのインヘレント粘度が０．５０〜０．６８ｄＬ／ｇである態様１に記載の容器。
態様１０．前記ポリエステルのインヘレント粘度が０．３５〜０．７５ｄＬ／ｇである態様１に記載の容器。
態様１１．前記ポリエステルのインヘレント粘度が０．６０〜０．７２ｄＬ／ｇである態様１に記載の容器。
態様１２．前記ポリエステルが８０〜１２０℃のＴｇを有する態様１に記載の容器。
態様１３．前記ポリエステルが９０〜１２０℃のＴｇを有する態様１に記載の容器。
態様１４．前記ポリエステルが９５〜１１５℃のＴｇを有する態様１に記載の容器。
態様１５．前記ポリエステルが１００〜１９０℃のＴｇを有する態様１に記載の容器。
態様１６．前記ポリエステルが１１０〜１８０℃のＴｇを有する態様１に記載の容器。
態様１７．前記ポリエステルが１１０〜１６０℃のＴｇを有する態様１に記載の容器。
態様１８．前記ポリエステルが１１０〜１５０℃のＴｇを有する態様１に記載の容器。
態様１９．前記ポリエステルが１１５〜１８０℃のＴｇを有する態様１に記載の容器。
態様２０．前記ポリエステルが１２０〜１６０℃のＴｇを有する態様１に記載の容器。
態様２１．前記ポリエステルが１２０〜１５０℃のＴｇを有する態様１に記載の容器。
態様２２．前記ポリエステルが１３０〜１４５℃のＴｇを有する態様１に記載の容器。
態様２３．前記ポリエステルが１３０〜１４５℃のＴｇを有する態様７に記載の容器。
態様２４．前記ポリエステルが１２０〜１３５℃のＴｇを有する態様１に記載の容器。
態様２５．前記ポリエステルが１２０〜１３５℃のＴｇを有する態様７に記載の容器。
態様２６．前記ポリエステルのグリコール成分が１〜８０モル％の２，２，４，４−テトラメチル−１，３−シクロブタンジオール及び２０〜９９モル％の１，４−シクロヘキサンジメタノールを含む態様１に記載の容器。
態様２７．前記ポリエステルのグリコール成分が５モル％〜５０モル％未満の２，２，４，４−テトラメチル−１，３−シクロブタンジオール及び５０モル％超〜９５モル％の１，４−シクロヘキサンジメタノールを含む態様１に記載の容器。
態様２８．前記ポリエステルのグリコール成分が１０〜３０モル％の２，２，４，４−テトラメチル−１，３−シクロブタンジオール及び７０〜９０モル％の１，４−シクロヘキサンジメタノールを含む態様１に記載の容器。
態様２９．前記ポリエステルのグリコール成分が１４〜２５モル％の２，２，４，４−テトラメチル−１，３−シクロブタンジオール及び７５〜８６モル％の１，４−シクロヘキサンジメタノールを含む態様１に記載の容器。
態様３０．前記ポリエステルのグリコール成分が１５〜２５モル％の２，２，４，４−テトラメチル−１，３−シクロブタンジオール及び７５〜８５モル％の１，４−シクロヘキサンジメタノールを含む態様１に記載の容器。
態様３１．前記ポリエステルのグリコール成分が１７〜２４モル％の２，２，４，４−テトラメチル−１，３−シクロブタンジオール及び７６〜８３モル％の１，４−シクロヘキサンジメタノールを含む態様１に記載の容器。
態様３２．前記ポリエステルのグリコール成分が２５〜９０モル％の２，２，４，４−テトラメチル−１，３−シクロブタンジオール及び１〜７５モル％の１，４−シクロヘキサンジメタノールを含む態様１に記載の容器。
態様３３．前記ポリエステルのグリコール成分が３５〜８０モル％の２，２，４，４−テトラメチル−１，３−シクロブタンジオール及び２０〜６５モル％の１，４−シクロヘキサンジメタノールを含む態様１に記載の容器。
態様３４．前記ポリエステルのグリコール成分が４０〜８５モル％の２，２，４，４−テトラメチル−１，３−シクロブタンジオール及び１５〜６０モル％の１，４−シクロヘキサンジメタノールを含む態様１に記載の容器。
態様３５．前記ポリエステルのグリコール成分が４０〜８０モル％の２，２，４，４−テトラメチル−１，３−シクロブタンジオール及び２０〜６０モル％の１，４−シクロヘキサンジメタノールを含む態様１に記載の容器。
態様３６．前記ポリエステルのグリコール成分が４５〜８０モル％の２，２，４，４−テトラメチル−１，３−シクロブタンジオール及び２０〜５５モル％の１，４−シクロヘキサンジメタノールを含む態様１に記載の容器。
態様３７．前記ポリエステルのグリコール成分が５０〜８０モル％の２，２，４，４−テトラメチル−１，３−シクロブタンジオール及び２０〜５０モル％の１，４−シクロヘキサンジメタノールを含む態様１に記載の容器。
態様３８．前記ポリエステルのグリコール成分が４０〜６５モル％の２，２，４，４−テトラメチル−１，３−シクロブタンジオール及び３５〜６０モル％の１，４−シクロヘキサンジメタノールを含む態様１に記載の容器。
態様３９．前記ポリエステルのグリコール成分が４０〜８５モル％の２，２，４，４−テトラメチル−１，３−シクロブタンジオール及び１５〜６０モル％の１，４−シクロヘキサンジメタノールを含む態様７に記載の容器。
態様４０．前記ポリエステルのグリコール成分が４０〜８０モル％の２，２，４，４−テトラメチル−１，３−シクロブタンジオール及び２０〜６０モル％の１，４−シクロヘキサンジメタノールを含む態様７に記載の容器。
態様４１．前記ポリエステルのグリコール成分が４０〜６５モル％の２，２，４，４−テトラメチル−１，３−シクロブタンジオール及び３５〜６０モル％の１，４−シクロヘキサンジメタノールを含む態様７に記載の容器。
態様４２．前記ポリエステルのグリコール成分が４０〜６５モル％の２，２，４，４−テトラメチル−１，３−シクロブタンジオール及び３５〜６０モル％の１，４−シクロヘキサンジメタノールを含む態様１１に記載の容器。
態様４３．前記ポリエステルのグリコール成分が５０モル％超〜９９モル％の２，２，４，４−テトラメチル−１，３−シクロブタンジオール及び１モル％〜５０モル％未満の１，４−シクロヘキサンジメタノールを含む態様１に記載の容器。
態様４４．前記ポリエステルのグリコール成分が５０モル％超〜８０モル％の２，２，４，４−テトラメチル−１，３−シクロブタンジオール及び２０モル％〜５０モル％未満の１，４−シクロヘキサンジメタノールを含む態様１に記載の容器。
態様４５．前記ポリエステルのグリコール成分が５１モル％超〜８０モル％の２，２，４，４−テトラメチル−１，３−シクロブタンジオール及び２０モル％〜４９モル％未満の１，４−シクロヘキサンジメタノールを含む態様１に記載の容器。
態様４６．前記ジカルボン酸成分が８０〜１００モル％のテレフタル酸残基を含む態様１に記載の容器。
態様４７．前記ジカルボン酸成分が９０〜１００モル％のテレフタル酸残基を含む態様１に記載の容器。
態様４８．前記ジカルボン酸成分が９５〜１００モル％のテレフタル酸残基を含む態様１に記載の容器。
態様４９．前記ジカルボン酸成分が９９〜１００モル％のテレフタル酸残基を含む態様１に記載の容器。
態様５０．前記ジカルボン酸成分が１００モル％のテレフタル酸残基を含む態様１に記載の容器。
態様５１．前記ポリエステルが１，３−プロパンジオール残基、１，４−ブタンジオール残基又はそれらの混合物を含む態様１に記載の容器。
態様５２．前記２，２，４，４−テトラメチル−１，３−シクロブタンジオールが、２０モル％又はそれ以上のシス−２，２，４，４−テトラメチル−１，３−シクロブタンジオールと８０モル％又はそれ以下のトランス−２，２，４，４−テトラメチル−１，３−シクロブタンジオールを含む混合物である態様１に記載の容器。
態様５３．前記２，２，４，４−テトラメチル−１，３−シクロブタンジオールが、４０モル％又はそれ以上のシス−２，２，４，４−テトラメチル−１，３−シクロブタンジオールと６０モル％又はそれ以下のトランス−２，２，４，４−テトラメチル−１，３−シクロブタンジオールを含む混合物である態様１に記載の容器。
態様５４．前記２，２，４，４−テトラメチル−１，３−シクロブタンジオールが、５０モル％より多いシス−２，２，４，４−テトラメチル−１，３−シクロブタンジオールと５０モル％未満のトランス−２，２，４，４−テトラメチル−１，３−シクロブタンジオールを含む混合物である態様１に記載の容器。
態様５５．前記２，２，４，４−テトラメチル−１，３−シクロブタンジオールが、５０モル％又はそれ以上のシス−２，２，４，４−テトラメチル−１，３−シクロブタンジオールと５０モル％又はそれ以下のトランス−２，２，４，４−テトラメチル−１，３−シクロブタンジオールを含む混合物である態様１に記載の容器。
態様５６．前記２，２，４，４−テトラメチル−１，３−シクロブタンジオールが、５０モル％より多いシス−２，２，４，４−テトラメチル−１，３−シクロブタンジオールと５０モル％未満のトランス−２，２，４，４−テトラメチル−１，３−シクロブタンジオールを含む混合物である態様１に記載の容器。
態様５７．前記２，２，４，４−テトラメチル−１，３−シクロブタンジオールが、５５モル％より多いシス−２，２，４，４−テトラメチル−１，３−シクロブタンジオールと４５モル％未満のトランス−２，２，４，４−テトラメチル−１，３−シクロブタンジオールを含む混合物である態様１に記載の容器。
態様５８．前記ポリエステル組成物がナイロン；態様１に記載したもの以外のポリエステル；ポリアミド；ポリスチレン；ポリスチレンコポリマー；スチレン・アクリロニトリルコポリマー；アクリロニトリル・ブタジエン・スチレンコポリマー；ポリ（メチルメタクリレート）；アクリルコポリマー；ポリ（エーテル−イミド；ポリフェニレンオキシド、例えばポリ（２，６−ジメチルフェニレンオキシド）；又はポリ（フェニレンオキシド）／ポリスチレンブレンド；ポリフェニレンスルフィド；ポリフェニレンスルフィド／スルホン；ポリ（エステル−カーボネート）；ポリカーボネート；ポリスルホン；ポリスルホンエーテル；及び芳香族ジヒドロキシ化合物のポリ（エーテル−ケトン）；又はそれらの混合物の少なくとも１つから選ばれた少なくとも1種のポリマーを含む態様１に記載の容器。
態様５９．前記ポリエステル組成物が少なくとも１種のポリカーボネートを含む態様１に記載の容器。
態様６０．前記ポリエステルがポリエステル用の少なくとも１種の分岐剤の残基を含む態様１に記載の容器。
態様６１．前記ポリエステルが少なくとも１種の分岐剤の残基を、ポリエステルの総重量に基づき、０．０１〜１０重量％の量で含む態様１に記載の容器。
態様６２．前記ポリエステルの溶融粘度が、回転メルトレオメーターで２９０℃において１ラジアン／秒で測定した場合に、３０，０００ポアズ未満である態様１に記載の容器。
態様６３．前記ポリエステルが１７０℃において５分より長い半結晶化時間を有する態様１に記載の容器。
態様６４．前記ポリエステルが１７０℃において１，０００分より長い半結晶化時間を有する態様１に記載の容器。
態様６５．前記ポリエステルが１７０℃において１０，０００分より長い半結晶化時間を有する態様１に記載の容器。
態様６６．前記ポリエステル組成物が２３℃において１．１０ｇ／ｍｌ〜１．２ｇ／ｍｌ未満の密度を有する態様１に記載の容器。
態様６７．前記ポリエステル組成物が少なくとも１種の熱安定剤を含む態様１に記載の容器。
態様６８．ＡＳＴＭ  Ｄ−１９２５による前記ポリエステルの黄色度指数が５０未満である態様１に記載の容器。
態様６９．前記ポリエステルが、ＡＳＴＭ  Ｄ２５６に従って２３℃においてノッチ１０ｍｉｌで厚さ１／８インチのバーで測定した場合に、少なくとも１０ｆｔ−ｌｂｓ／ｉｎのノッチ付きアイゾッド衝撃強度を有する態様１に記載の容器。
態様７０．前記容器がボトルである態様１に記載の容器。
態様７１．前記容器が、２リットルのボトル、２０オンスのボトル、１６．９オンスのボトル；医療用ボトル；パーソナルケア用ボトル、炭酸清涼飲料用ボトル；熱間充填ボトル；ウォーターボトル；アルコール飲料用ボトル、例えばビール用ボトル及びワイン用ボトル；並びに少なくとも１つの取っ手を含むボトルの少なくとも１つから選ばれる態様７０に記載の容器。
態様７２．前記アルコール用ボトルがビール用ボトル及びワイン用ボトルの少なくとも１つから選ばれる態様７１に記載の容器。
態様７３．前記容器がボトル、ジャー、バイアル及びチューブの少なくとも１つから選ばれる態様１に記載の容器。
態様７４．前記容器が滅菌用容器；ビュッフェ・スチームパン；フードパン又はトレイ；冷凍フードトレイ；電子レンジ加熱可能なフードトレイ；熱間充填容器、フードトレイを密封するか又は覆うための非晶質の蓋又はシート；食品貯蔵容器；ボックス；タンブラー；ピッチャー；カップ；ボウル；飲料用容器；レトルト食品用容器；遠心分離ボウル；電気掃除機用キャニスター並びに収集及び処理キャニスターの少なくとも１つから選ばれる態様１に記載の容器。
態様７５．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分；並びに
（ｃ）少なくとも１種の分岐剤の残基
（ここでジカルボン酸成分の総モル％は１００モル％であり、グリコール成分の総モル％は１００モル％である）
を含む少なくとも１種のポリエステルを含む少なくとも１種のポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが８５〜２００℃のＴｇを有する容器。